Способ комплексной переработки красного и нефелинового шламов

1. Способ комплексной переработки красного и нефелинового шламов, включающий следующие этапы:
(а) обработку красного шлама, при которой осуществляют:
- смешивание шлама с известью,
- плавку шихты в дуговой печи в присутствии катализатора в виде чугуна или стали с обеспечением восстановления оксидов железа и получения сплава на основе железа,
- слив литейного шлака и его грануляция, и
- обескремнивание шлака путем промывки содовым раствором;
- фильтрация шлака с отделением содово-силикатного раствора
- обжиг шлака,
(б) обработку нефелинового шлама, при которой осуществляют:
- обескремнивание нефелинового шлама путем промывки содовым раствором,
- фильтрация шлама с отделением содово-силикатного раствора, и
- обжиг полученного клинкера;
(в) получение смеси для цемента, при котором осуществляют смешивание литейного шлака, полученного из красного шлама, и клинкера, полученного из нефелинового шлама по меньшей мере с одним функциональным компонентом цемента.
2. Способ по п. 1, в котором на этапе а) после грануляции шлака улавливают корольки железного сплава из гранулятора, и направляют их на операцию плавки шихты.
3. Способ по п. 1, в котором раствор кальцинированной соды и кремниевой кислоты полученный после обескремнивания литейного шлака на этапе (а) и обескремнивания нефелинового шлама на этапе (б) подвергают карбонизации с получением аморфного диоксида кремния при этом полученный обескремненный раствор кальцинированной соды используют как оборотный.
4. Способ по п. 1, в котором в качестве функционального компонента цемента используют гипс.
5. Способ по п. 1, в котором на этапе (в) в смесь дополнительно вводят порошковый наномодификатор в виде аморфного диоксида кремния, полученный после карбонизации.
6. Способ по п. 1, в котором на этапе (в) в смесь дополнительно вводят порошковый наномодификатор в виде высокодисперсного аморфного гидроксида алюминия.